(57)【特許請求の範囲】
【請求項１】
鋼板表面に無機鉱物質皮膜のない仕上げ焼鈍済み一方向性珪素鋼板に張力付与性の絶縁皮膜を形成する方法において、張力付与性絶縁皮膜の形成に先立ち、仕上げ焼鈍済みの一方向性珪素鋼板に対し、鋼板温度８００℃以上１１５０℃以下、通板させる際の鋼板にかかる負荷張力が２．０ＭＰａ以上９．８ＭＰａ以下の条件で熱処理を行なうことにより、鋼板表面に外部酸化型の酸化膜を形成することを特徴とする磁気特性と皮膜密着性の双方に優れる一方向性珪素鋼板の絶縁皮膜形成方法。
【発明の詳細な説明】
【０００１】
【発明の属する技術分野】
本発明は、フォルステライト（Ｍｇ2ＳｉＯ4）等で構成される無機鉱物質皮膜の生成を意図的に防止して製造したり、あるいは、研削や酸洗等の手段で除去したり、さらには、鏡面光沢を呈するまで表面を平坦化したりして調製した仕上げ焼鈍済みの一方向性珪素鋼板に対し、張力付与性の絶縁性皮膜を形成する方法に関するものである。
【０００２】
【従来の技術】
一方向性珪素鋼板は磁気鉄芯材料として多用されており、特にエネルギ−ロスを少なくするために鉄損の少ない材料が求められている。鉄損の低減には鋼板に張力を付与することが有効であることから、鋼板に比べ熱膨張係数の小さい材質からなる皮膜を高温で形成することによって鋼板に張力を付与し、鉄損低減が図られてきた。
【０００３】
仕上げ焼鈍工程で鋼板表面の酸化物と焼鈍分離剤とが反応して生成するフォルステライト系皮膜は、鋼板に張力を与えることができ、皮膜密着性も優れている。
特開昭４８−３９３３８号公報で開示されたコロイド状シリカとリン酸塩を主体とするコ−ティング液を鋼板表面に塗布し、焼き付けることによって絶縁皮膜を形成する方法は、鋼板に対する張力付与の効果が大きく、鉄損低減に有効である。
【０００４】
そこで、仕上げ焼鈍工程で生じたフォルステライト系皮膜を残した上でリン酸塩を主体とする絶縁皮膜を形成することが一般的な一方向性珪素鋼板の製造方法となっている。
近年、フォルステライト系皮膜と地鉄の乱れた界面構造が、皮膜張力による鉄損改善効果をある程度減少させていることが明らかになってきた。そこで、例えば、特開昭４９−９６９２０号公報に開示されている如く、仕上げ焼鈍工程で生ずるフォルステライト系皮膜を除去したり、さらに、鏡面化仕上げを行った後、改めて張力皮膜を形成させることにより、さらなる鉄損低減を試みる技術が開発された。
【０００５】
しかしながら、上記絶縁皮膜は、フォルステライトを主体とする皮膜の上に形成した場合は、かなりの皮膜密着性が得られるものの、フォルステライト系皮膜を除去したり、あるいは、仕上げ焼鈍工程で意図的にフォルステライト形成を行わなかったものに対しては、皮膜密着性が十分ではない。
フォルステライト系皮膜の除去を行った場合は、コ−ティング液を塗布して形成させる張力付与型絶縁皮膜のみで所要の皮膜張力を確保する必要があり、必然的に厚膜化しなければならず、より一層の密着性が必要である。
【０００６】
したがって、従来の皮膜形成法では、鏡面化の効果を十分に引き出すほどの皮膜張力を達成し、かつ、皮膜密着性をも確保することは困難であり、十分な鉄損低減が図られていなかった。
そこで、張力付与性絶縁皮膜の密着性を確保するための技術として、張力付与性絶縁皮膜の形成に先立ち、仕上げ焼鈍済みの一方向性珪素鋼板の表面に酸化膜を形成させる方法が、例えば、特開昭６０−１３１９７６号公報、特開平６−１８４７６２号公報、特開平９−０７８２５２号公報、特開平７−２７８８３３号公報において開示された。
【０００７】
特開昭６０−１３１９７６号公報は、鏡面化した仕上げ焼鈍済みの一方向性珪素鋼板を鏡面化した後、鋼板表面付近を内部酸化させる方法で、この内部酸化層によって張力皮膜の密着性を向上させ、内部酸化、即ち鏡面度減退で生じる鉄損劣化を皮膜密着性向上によってもたらされる付与張力の増大で補おうとする方法である。
【０００８】
特開平６−１８４７６２号公報は、鏡面化ないしはそれに近い状態に調製した仕上げ焼鈍済みの一方向性珪素鋼板に対し、温度ごとに特定の雰囲気で焼鈍を施すことにより、鋼板表面に外部酸化型の酸化膜を形成し、この酸化膜でもって張力付与性絶縁皮膜の皮膜と鋼板との皮膜密着性を確保する方法である。
特開平９−０７８２５２号公報は、無機鉱物質皮膜のない仕上げ焼鈍済みの一方向性珪素鋼板の表面に形成させる下地シリカ層の量を１００ｍｇ／ｍ2以下にすることで、張力皮膜の密着性を確保するだけでなく、良好な鉄損値をも実現しようとする方法である。
【０００９】
特開平７−２７８８３３号公報は、張力付与性の絶縁皮膜が結晶質である場合において、無機鉱物質皮膜のない仕上げ焼鈍済みの一方向性珪素鋼板の表面に非晶質の酸化物の下地皮膜を形成させることで、結晶質の張力付与性絶縁皮膜が形成される際に起こる鋼板酸化、即ち、鏡面度減退を防止する技術である。
【００１０】
【発明が解決しようとする課題】
上述の技術は、いわゆる切り板状の鋼板試料を用いて行なうラボ実験においては、それなりに皮膜密着性の確保や鉄損値の低減に効果は認められる。しかしながら、コイル状の鋼板に対し、実機設備において外部酸化型酸化膜を形成させ、張力付与性絶縁皮膜を形成させようとしたところ、皮膜密着性が必ずしも完全ではなく、また、鉄損値についても、鏡面化効果により期待されたほどの良好な値が得られないという課題があった。
【００１１】
【課題を解決するための手段】
本発明は、上述の問題点を解決し、無機鉱物質皮膜のない仕上げ焼鈍済みの一方向性珪素鋼板に対し、十分な皮膜密着性のみならず、良好な鉄損をも得ることができるよう張力付与型の絶縁性皮膜を形成させる方法である。
本発明の要旨は次のとおりである。
【００１２】
鋼板表面に無機鉱物質皮膜のない仕上げ焼鈍済み一方向性珪素鋼板に張力付与性の絶縁皮膜を形成する方法において、張力付与性絶縁皮膜の形成に先立ち、仕上げ焼鈍済みの一方向性珪素鋼板に対し、鋼板温度８００℃以上１１５０℃以下、通板させる際の鋼板にかかる負荷張力が２．０ＭＰａ以上９．８ＭＰａ以下の条件で熱処理を行なうことにより、鋼板表面に外部酸化型の酸化膜を形成することを特徴とする磁気特性と皮膜密着性の双方に優れる一方向性珪素鋼板の絶縁皮膜形成方法。
【００１３】
【発明の実施の形態】
以下、本発明の詳細について説明する。
発明者らは、皮膜密着性が必ずしも完全ではなく、また、磁気特性についても鏡面化効果から期待されたほど良好ではない原因として、外部酸化型酸化膜を形成させる条件が適正ではないのではないかと推測した。
【００１４】
特に、外部酸化型酸化膜形成時の熱処理温度と、コイル状の鋼板を実機設備で通板させる際の負荷張力に問題があったのではないかと考えた。そこで、次に述べるような実験を行ない、皮膜密着性と鉄損値に対する熱処理時の温度と負荷張力の関係を調べた。
実験用素材として、板厚０．２２５ｍｍの脱炭焼鈍板に対し、アルミナを主体とする焼鈍分離剤を塗布して仕上げ焼鈍を行ない、二次再結晶させ、かつ、鏡面光沢を有する一方向性珪素鋼板を準備した。このコイル状の鋼板に対し、窒素２５ｖｏｌ％、水素７５ｖｏｌ％、露点−５℃の雰囲気において、均熱時間１０秒の条件で、種々の温度と負荷張力で熱処理を施し、外部酸化型酸化膜を形成させた。
【００１５】
こうして調製した鋼板に張力付与性の絶縁皮膜を形成するため、リン酸塩、クロム酸、コロイダルシリカを主体とする塗布液を塗布し、窒素雰囲気中で８３５℃で焼き付けた。次いで、作製したコイル状の鋼板から試料を採取し、皮膜密着性と鉄損値を調べた。
皮膜密着性は、直径２０ｍｍの円筒に試料を巻き付けた時、鋼板から剥離せず、鋼板と皮膜が密着したままであった部分の面積率（以後、皮膜残存面積率と称する）で評価した。密着性が不良で皮膜が完全に剥離した場合は０％、皮膜密着性が良好で皮膜が全く剥離しなかった場合を１００％と判定した。
【００１６】
皮膜残存面積率が９０％以下の場合を×、９５％のものを○、１００％のものを◎とした。
鉄損値は試料の磁束密度に依存することから、コイル状の鋼板から採取した試料のうち、磁束密度が１．９４Ｔ付近の１０試料を選別した。さらに、試料に対し、レ−ザ−照射法によって磁区制御処理を施した。
【００１７】
このようにして調製した試料の鉄損値、特に、５０Ｈｚの商用周波数で印下磁場１．７Ｔの条件での鉄損値を測定した。鉄損値が０．６５ｗ／ｋｇ以下のものを○、０．６５ｗ／ｋｇより大きなものを×とした。
皮膜密着性と鉄損値の両者を総合的に評価したものを総合評価とし、両方とも良好でない、即ち、皮膜密着性と鉄損値ともに×と判定された場合を×、一方は不良、即ち×で、もう一方は良好、即ち○ないしは◎であった場合を△、両者とも良好、即ち○ないしは◎であった場合を○とした。結果を第１表に示す。
【００１８】
【表１】
0004025514.tif 000002
【００１９】
第１表から、熱処理条件において良好な条件を求めると次のようになる。
まず、皮膜密着性について述べる。第１表から皮膜密着性は、熱処理温度が支配していることがわかる。７００℃の熱処理温度では皮膜残存面積率が９０％以下であり、皮膜密着性の観点から必ずしみ十分とは言えない。８００℃以上の熱処理温度では、皮膜残存面積率が９５％以上となり、皮膜密着性は良好である。特に、１０００℃以上の熱処理温度では、皮膜残存面積率が１００％となり、皮膜密着性については極めて優れていると言える。
【００２０】
次ぎに、鉄損について述べる。
同じく第１表から鉄損値は、負荷張力が支配していることがわかる。熱処理温度１２００℃の場合を除き、負荷張力が２．０ＭＰａ以上９．８ＭＰａ以下の条件では、鉄損値は０．６５w／kg以下と良好である。ところが、負荷張力が１４．７ＭＰａの条件では、鉄損値が０．７４w／kg以上と大きく、良好ではない。
【００２１】
熱処理温度１２００℃では、負荷張力２．０ＭＰａ、４．９ＭＰａ、および、９．８ＭＰａの条件でも、鉄損値は、それぞれ０．６９w／kg、０．６８w／kg、および、０．７１w／kgといずれも良好ではない。
これらの結果から、皮膜密着性と鉄損の両方の観点から良好条件を総合判定すると、処理温度８００℃以上１１５０℃以下で、かつ、負荷張力９．８ＭＰａ以下であることがわかった。
【００２２】
このように、皮膜密着性については、熱処理温度が大きく影響し、鉄損値については、負荷張力によってほぼ支配されることについて、発明者らはその機構を次のように考えている。
まず、皮膜密着性について述べる。
鋼板と張力付与性絶縁皮膜との密着性は、両者の界面に形成させた外部酸化型酸化膜によって決まる。一般に外部酸化型酸化膜は、酸化物形成原子が鋼中から表面に拡散し、表面で酸化性ガスと反応することで成長すると言われている。そのため、酸化膜の成長速度は酸化物形成原子の拡散速度によって決まる。酸化物形成原子の拡散は熱エネルギ−によって高められる。したがって、温度が高いほど原子の拡散が促進され、外部酸化型酸化膜はより成長する。
【００２３】
こうした機構のため、熱処理温度が７００℃と低い条件では、外部酸化型の酸化膜の成長が十分ではないため、皮膜密着性が十分ではなく、一方、熱処理温度が８００℃以上では、十分な外部酸化型酸化膜が成長するので、皮膜密着性は良好で、さらに、１０００℃以上では、さらに酸化膜が成長し易くなったので、皮膜密着性が極めて良好となったものと考えられる。
【００２４】
次ぎに、鉄損値について述べる。
鉄損値を決める要因は数多くのものがある。その中の一つに残留歪がある。一般に残留歪は、鋼板に対し、弾性限界以上の応力が付加された時に発生する。鋼板内に歪が残留すると、そこを起点に磁区構造が乱れる。磁区構造が乱れた領域が発生すると、鉄損値を支配する磁壁移動が妨害される。
【００２５】
本実験について考えてみると、負荷張力が小さい、２．０ＭＰａ、４．９ＭＰａ、および、９．８ＭＰａの条件では、弾性限界内で鋼板に応力がかかったので残留歪は発生せず、負荷張力の値が大きい１４．７ＭＰａの条件では、弾性限界を超えて負荷張力がかかったため、残留歪が発生したものと考えられる。
特に、熱処理温度１２００℃の場合は、高温であるので鋼板の軟化が容易で、小さな負荷張力でも鋼板変形が起こり、そのため、歪が導入されたものと推測される。
【００２６】
【実施例】
（実施例１）
板厚０．２２５ｍｍ、Ｓｉ濃度３．２５ｍａｓｓ％の一方向性珪素鋼板製造用の冷延板に脱炭焼鈍を施し、表面にアルミナを主体とする焼鈍分離剤の水スラリ−を塗布し、乾燥した後、コイル状に巻き取った。次いで、乾燥水素雰囲気中、１２００℃、２０時間の仕上げ焼鈍を行ない、表面に無機鉱物質がほとんどなく、鏡面光沢を有する二次再結晶の完了した一方向性珪素鋼板を得た。
【００２７】
この鋼板に対し、窒素２５ｖｏｌ％、水素７５ｖｏｌ％、露点−１０℃の雰囲気中、温度８００℃で熱処理を行なうことで、外部酸化型酸化膜を形成させた。この時、鋼板にかかる負荷張力を４．９ＭＰａ（発明例）と１４．７ＭＰａ（比較例）の２条件で行なった。
こうして調製した鋼板に対し、濃度５０ｍａｓｓ％のリン酸アルミニウム水溶液５０リットル、濃度２０ｍａｓｓ％のコロイダルシリカ水分散液１００リットル、無水クロム酸５ｋｇからなる混合液を塗布し、８５０℃で３０秒間焼き付け、張力付与性の絶縁皮膜を形成させた。
【００２８】
こうして調製したコイル状の絶縁皮膜付き一方向性珪素鋼板から評価試料を切り出し、皮膜密着性と鉄損値を調べた。
皮膜密着性は、直径２０ｍｍの円筒に試料を巻き付けた時の皮膜残存面積率で評価した。鉄損値は磁束密度が１．９４Ｔ付近のもの１０試料を選別し、レ−ザ−照射法によって磁区制御処理を施した後、５０Ｈｚの商用周波数で印下磁場１．７Ｔの条件で測定した。結果を第２表に示す。
【００２９】
【表２】
0004025514.tif 000003
【００３０】
皮膜密着性については、比較例、発明例とも、皮膜残存面積利率９５％と何れも高く良好であった。一方、鉄損値については、比較例が０．７５w／kgと良好ではないのに対し、発明例の鉄損値は、０．６４w／kgと小さく優れていた。
（実施例２）
板厚０．２２５ｍｍ、Ｓｉ濃度３．３５ｍａｓｓ％の一方向性珪素鋼板製造用の冷延板に脱炭焼鈍を施し、表面にマグネシアと塩化ビスマスを主体とする焼鈍分離剤の水スラリ−を塗布し、乾燥した後、コイル状に巻き取った。次いで、乾燥水素雰囲気中、１２００℃、２０時間の仕上げ焼鈍を行ない、表面に無機鉱物質のほとんどない二次再結晶の完了した一方向性珪素鋼板を得た。
【００３１】
この鋼板に対し、窒素２５ｖｏｌ％、水素７５ｖｏｌ％、露点−２０℃の雰囲気中、温度１１５０℃で熱処理を行なうことで、外部酸化型酸化膜を形成させた。この時、鋼板にかかる負荷張力を０．２ＭＰａ（発明例）と１．５ＭＰａ（比較例）の２条件で行なった。
こうして調製した鋼板に対し、濃度５０ｍａｓｓ％のリン酸マグネシム水溶液５０リットル、濃度２０ｍａｓｓ％のコロイダルシリカ水分散液１００リットル、無水クロム酸５ｋｇからなる混合液を塗布し、８５０℃で３０秒間焼き付け、張力付与性の絶縁皮膜を形成させた。
【００３２】
こうして調製したコイル状の絶縁皮膜付き一方向性珪素鋼板から評価試料を切り出し、皮膜密着性と鉄損値を調べた。
皮膜密着性は、直径２０ｍｍの円筒に試料を巻き付けた時の皮膜残存面積率で評価した。鉄損値は磁束密度が１．９４Ｔ付近のもの１０試料を選別し、歯形ロ−ルを用い、鋼板表面に深さ１４μｍの溝を形成させ、焼鈍を加える磁区制御処理を施した後、５０Ｈｚの商用周波数で印下磁場１．７Ｔの条件で測定した。結果を第３表に示す。
【００３３】
【表３】
0004025514.tif 000004
【００３４】
皮膜密着性については、比較例、発明例とも、皮膜残存面積利率１００％と何れも高く良好であった。一方、鉄損値については、比較例が０．７９w／kgと良好でないのに対し、発明例の鉄損値は、０．６５ｗ／ｋｇと小さく優れていた。
（実施例３）
板厚０．２３ｍｍ、Ｓｉ濃度３．３０ｍａｓｓ％の一方向性珪素鋼板製造用の冷延板に脱炭焼鈍を施し、表面にマグネシアを主体とする焼鈍分離剤の水スラリ−を塗布し、乾燥した後、コイル状に巻き取った。次いで、乾燥水素雰囲気中、１２００℃、２０時間の仕上げ焼鈍を行なった。こうして調製した二次再結晶の完了した一方向性珪素鋼板の表面にはフォルステライトを主体とする皮膜が生成している。
【００３５】
次いで、ふっ化アンモニムと硫酸の混合溶液中で酸洗し、表面皮膜を溶解除去した後、ふっ酸と過酸化水素水の混合溶液中で化学研磨し、鋼板表面に無機鉱物質がなく、かつ、鏡面光沢をもつ鋼板を得た。
この鋼板に対し、窒素２５ｖｏｌ％、水素７５ｖｏｌ％、露点０℃の雰囲気中、温度１０５０℃で熱処理を行なうことで、外部酸化型酸化膜を形成させた。この時、鋼板にかかる負荷張力を１．０ＭＰａ（発明例）と２．０ＭＰａ（比較例）の２条件で行なった。
【００３６】
こうして調製した鋼板に対し、濃度５０ｍａｓｓ％のリン酸アルミニウム／マグネシム水溶液５０リットル、濃度２０ｍａｓｓ％のコロイダルシリカ水分散液１００リットル、無水クロム酸５ｋｇからなる混合液を塗布し、８５０℃で３０秒間焼き付け、張力付与性の絶縁皮膜を形成させた。
こうして調製したコイル状の絶縁皮膜付き一方向性珪素鋼板から評価試料を切り出し、皮膜密着性と鉄損値を調べた。
【００３７】
皮膜密着性は、直径２０ｍｍの円筒に試料を巻き付けた時の皮膜残存面積率で評価した。鉄損値は磁束密度が１．９４Ｔ付近のもの１０試料を選別し、塩化ナトリウム水溶液中で電解酸洗を行なうことで深さ１３μｍの溝を形成させる磁区制御処理を施した後、５０Ｈｚの商用周波数で印下磁場１．７Ｔの条件で測定した。結果を第４表に示す。
【００３８】
【表４】
0004025514.tif 000005
【００３９】
皮膜密着性については、比較例、発明例とも、皮膜残存面積利率１００％と何れも高く良好であった。一方、鉄損値については、比較例が０．７７w／kgと良好でないのに対し、発明例の鉄損値は、０．６４ｗ／kgと小さく優れていた。
（実施例４）
板厚０．２２５ｍｍ、Ｓｉ濃度３．３０ｍａｓｓ％の一方向性珪素鋼板製造用の冷延板に脱炭焼鈍を施した後、表面酸化層を弗化アンモニムと硫酸の混合溶液中で酸洗し溶解除去した。次いで、アルミナ粉末を静電塗布法で塗布した後コイル状に巻き取った。次いで、乾燥水素雰囲気中、１２００℃、２０時間の仕上げ焼鈍を行なった。
【００４０】
こうして調製した二次再結晶の完了した一方向性珪素鋼板の表面には無機鉱物質がなく、かつ、鏡面光沢を有する。
この鋼板に対し、窒素２５ｖｏｌ％、水素７５ｖｏｌ％、露点−１５℃の雰囲気中、温度９００℃で熱処理を行なうことで、外部酸化型酸化膜を形成させた。この時、鋼板にかかる負荷張力を９．８ＭＰａ（発明例）と１．５ＭＰａ（比較例）の２条件で行なった。
【００４１】
こうして調製した鋼板に対し、１０ｍａｓｓ％濃度のコロイダルアルミナ水分散液１００リットル、不定形アルミナ粉末１０ｋｇ、ホウ酸５ｋｇ、水２００リットルからなる混合液を塗布し、８５０℃で３０秒間焼き付け、張力付与性の絶縁皮膜を形成させた。
こうして調製したコイル状の絶縁皮膜付き一方向性珪素鋼板から評価試料を切り出し、皮膜密着性と鉄損値を調べた。
【００４２】
皮膜密着性は、直径２０ｍｍの円筒に試料を巻き付けた時の皮膜残存面積率で評価した。鉄損値は磁束密度が１．９４Ｔ付近のもの１０試料を選別し、レ−ザ−照射法によって磁区制御処理を施した後、５０Ｈｚの商用周波数で印下磁場１．７Ｔの条件で測定した。結果を第５表に示す。
【００４３】
【表５】
0004025514.tif 000006
【００４４】
皮膜密着性については、比較例、発明例とも、皮膜残存面積利率１００％と何れも高く良好であった。一方、鉄損値については、比較例が０．７６w／kgと良好でないのに対し、発明例の鉄損値は、０．６５w／kgと小さく優れていた。
【００４５】
【発明の効果】
本発明により、皮膜密着性、鉄損値ともに良好な一方向性珪素鋼板を製造することができる。